ЛЕГКО ОТКРЫВАЕМАЯ ПЛЕНКА ДЛЯ УПАКОВЫВАНИЯ В ВАКУУМЕ В ПЛОТНО ПРИЛЕГАЮЩУЮ ПЛЕНКУ

1. Сшитая термопластичная многослойная пленка, применимая в качестве верхнего полотна при упаковывании в вакууме в плотно прилегающую пленку, содержащая, по меньшей мере,
наружный термосвариваемый слой (а),
слой (b), непосредственно сцепленный со слоем (а) или сцепленный со слоем (а) посредством слоя (а'), и
опционально/необязательно термопластичный слой (с), примыкающий или непосредственно связанный со слоем (b),
при этом слой (а) и/или слой (а'), если он имеется, и/или слой (b) содержат сшитую хрупкую смесь (В) с легким открыванием, по меньшей мере, из двух химически или физически несовместимых полимеров.
2. Пленка по п. 1, в которой хрупкая смесь (В) с легким открыванием предпочтительно состоит из:
(i) сополимера этилена и акриловой кислоты или метакриловой кислоты и (ii) модифицированного сополимера ЭВА или
(i) сополимера этилена и акриловой кислоты или метакриловой кислоты и (iii) полибутилена или
(ii) гомополимера или сополимера этилена или сополимера ЭВА и (iii) полибутилена.
3. Пленка по п. 1 или 2, в которой хрупкая смесь (В) с легким открыванием дополнительно содержит третий полимер, образуя тем самым трехкомпонентную смесь, которая содержит полимер (i), полимер (ii) и полимер (iii).
4. Пленка по любому из предшествующих пунктов, в которой хрупкая смесь (В) с легким открыванием содержит:
(i) сополимер этилена и акриловой кислоты или метакриловой кислоты, (ii) модифицированный сополимер ЭВА и опционально/необязательно (iii) полибутилен; или
(i) иономер и (iii) полибутилен; или
(ii) ЭВА и (iii) полибутилен; или
(ii) гомополимер или сополимер этилена и (iii) полибутилена.
5. Пленка по любому из предшествующих пунктов, в которой хрупкая смесь (В) с легким открыванием предпочтительно состоит из
(i) иономера,
(ii) тройного сополимера этилена, винилацетата и моноокиси углерода и
(iii) сополимера этилена и бутена или гомополимера бутена.
6. Пленка по любому из предшествующих пунктов, в которой полимером (i), если он присутствует, является иономер цинка.
7. Пленка по любому из предшествующих пунктов, в которой хрупкой смесью (В) с легким открыванием является трехкомпонентная смесь, которая содержит, предпочтительно состоит из:
от 35% до 83%, предпочтительно от 50% до 70% по весу полимера (i),
от 15% до 30%, предпочтительно от 18% до 25% по весу полимера (ii), и
от 2% до 50%, предпочтительно от 5% до 40% по весу полимера (iii).
8. Пленка по п. 2, в которой хрупкая смесь (В) состоит из:
(i) более 50% сополимера этилена и акриловой кислоты или метакриловой кислоты и (ii) дополняющего до 100% модифицированного сополимера ЭВА или
(i) более 50% сополимера этилена и акриловой кислоты или метакриловой кислоты и (iii) дополняющего до 100% полибутилена или
(ii) более 50% гомополимера или сополимера этилена или сополимера ЭВА и (iii) дополняющего до 100% полибутилена.
9. Пленка по любому из предшествующих пунктов, в которой отсутствует слой (а').
10. Пленка по любому из предшествующих пунктов, в которой только слой (b) содержит хрупкую смесь (В) с легким открыванием, и предпочтительно слой (b) содержит, по меньшей мере, 50%, 60, 70, 80, 90% или предпочтительно состоит из хрупкой смеси (В).
11. Пленка по любому из предшествующих пунктов, в которой присутствует слой (с), который содержит
устойчивый к неправильному обращению наружный слой (d) и/или
внутренний барьерный слой (е) и/или
объемный слой (f) и
опционально/необязательно один или несколько внутренних связующих слоев (g).
12. Пленка по п. 11, в которой слой (с) содержит два объемных слоя (f) и внутренний газобарьерный слой (е), при этом два объемных слоя (f) расположены с противоположных сторон внутреннего газобарьерного слоя (е).
13. Пленка по любому из предшествующих пунктов, в которой наружный термосвариваемый слой (а) содержит, по меньшей мере, 50%, 60%, 70%, 80%, 90% или предпочтительно состоит из герметизируемого материала, выбранного из гомополимеров или сополимеров этилена, сополимеров этилена и альфа-олефина, полипропилена, сополимеров этилена и акриловой кислоты, сополимеров этилена и метакриловой кислоты, иономеров, сополимеров этилена и винилацетата (ЭВА) и их смесей и/или
устойчивый к неправильному обращению наружный слой (d), если он присутствует, содержит, по меньшей мере, 50%, 60%, 70%, 80%, 90% или предпочтительно состоит из полимера, выбранного из иономеров, ПЭНП, ПЭВП и их смесей, предпочтительно ПЭВП и/или
барьерный слой (е), если он присутствует, содержит, по меньшей мере, 50%, 60%, 70%, 80%, 90% или состоит из полимера, выбранного из ПВДХ, полиамидов, EVOH, сложных полиэфиров и их смесей, предпочтительно EVOH, опционально/необязательно смешанных с полиамидами и/или
объемный слой (f), если он присутствует, содержит, по меньшей мере, 50%, 60%, 70%, 80%, 90% или предпочтительно состоит из полимера, выбранного из полиэтилена низкой плотности, сополимеров этилена и винилацетата, линейных полиэтиленов низкой плотности, линейных полиэтиленов высокой плотности, иономеров и их смесей, предпочтительно из иономеров, сополимеров этилена и винилацетата и их смесей.
14. Пленка по любому из предшествующих пунктов, в которой
толщина слоя (а) составляет от 1 до 10 мкм, предпочтительно от 1 до 5 мкм, более предпочтительно от 1 до 3 мкм и/или
толщина слоя (а'), если он присутствует, составляет от 1 до 10 микрон, предпочтительно от 1 до 5 микрон, более предпочтительно от 1 до 3 мкм и/или
толщина слоя (b) составляет от 2 до 30 мкм, предпочтительно от 4 до 20 микрон, более предпочтительно от 4 до 10 микрон.
15. Пленка по любому из предшествующих пунктов, дополнительно имеющая
сопротивление имплозии, по меньшей мере, 8 мм, по меньшей мере, 10 мм, предпочтительно, по меньшей мере, 11 мм, более предпочтительно, по меньшей мере, 12 мм, еще более предпочтительно, по меньшей мере, 13 мм, измеренное методом испытания на сопротивление имплозии согласно настоящему описанию; и/или
содержание геля во всей пленки, когда все полимеры, образующие пленку, растворимы в толуоле до сшивания, или, по меньшей мере, ее часть состоит из полимеров, растворимых в толуоле до сшивания, не менее 40%, предпочтительно не менее 60% по весу всей пленки или весу упомянутой части пленки, соответственно, измеренное методом согласно настоящему описанию; и/или
показатель текучести расплава всей пленки, измеренный при 230°С и нагрузке 21,6 кг согласно ASTM D-1238, не выше 3 г/10 мин, предпочтительно не выше 2 г/10 мин, более предпочтительно не выше менее 1 г/10 мин, еще более предпочтительно около 0 г/10 мин и/или
показатель текучести расплава всей пленки, измеренный при 230°С и нагрузке 2,16 кг согласно ASTM D-1238, не выше 2 г/10 мин, предпочтительно не выше 1 г/10 мин, более предпочтительно около 0 г/10 мин и/или
показатель формуемости при образовании как перемычек, так сращений (продольных и поперечных), по меньшей мере, 2,0, предпочтительно, по меньшей мере, 2,5, еще более предпочтительно, по меньшей мере, 2,8, измеренный методом испытания на формуемость согласно настоящему описанию.
16. Легко открываемая вакуумная упаковка из плотно прилегающей пленки, содержащая:
сшитую верхнюю пленку по любому из пп. 1-15,
подложку и
продукт, помещенный на подложку,
при этом пленка охватывает продукт и герметично соединена со всей поверхностью подложки, не покрытой продуктом.
17. Упаковка по п. 16, в которой подложка содержит однослойное или многослойное полотно, которое не содержит хрупкую смесь (В) с легким открыванием по любому из пп. 1-8.
18. Упаковка по п. 16 или п. 17, в которой подложкой является многослойная подложка, содержащую уплотнительный слой и, по меньшей мере, объемный слой, содержащий полиэтилен, ПЭВП, полистирол, полиэфир, поливинилхлорид (ПВХ), полипропилен, полиамиды, картон или алюминий.
19. Упаковка по любому из пп. 16-18, в которой подложка имеет, по меньшей мере, одно отверстие.
20. Упаковка по любому из пп. 16-19, в которой продуктом является пищевой продукт.
21. Упаковка по любому из пп. 16-20, применимая для тепловой обработки в СВЧ-печи.
22. Способ упаковывания в вакууме в плотно прилегающую пленку с целью изготовления легко открывающейся вакуумной упаковки из плотно прилегающей пленки, включающий:
использование сшитой верхней пленки по любому из пп. 1-15, содержащей наружный слой (а),
использование подложки,
размещение пленки над подложкой наружным слоем (а) в сторону подложки,
размещение продукта между верхней пленкой и подложкой,
нагрев верхней пленки и ее формование поверх и вокруг продукта и вплотную к подложке с вакуумированием пространства между нагретой верхней пленкой и подложкой с целью формирования плотно прилегающей пленки вокруг продукта, и
герметичное соединение верхней пленки со всей поверхностью подложки, не покрытой продуктом, за счет перепада давления воздуха.
23. Применение пленки по любому из пп. 1-15 в качестве верхнего полотна в легко открываемых вакуумных упаковках из плотно прилегающей пленки.